Brevet FR3044666A1 (20170609)
REVENDICATIONS1. Polyester thermoplastique comprenant : - au moins un motif 1,4 : 3,6-dianhydrohexitol (A) ; - au moins un motif diol alicyclique (B) autre que les motifs 1,4 : 3,6-dianhydrohexitol (A) ; - au moins un motif diacide carboxylique (C) choisi parmi les motifs acide furane 2,5- dicarboxylique, acide 2,6-naphtalique et acide isophtalique ; ledit polyester présentant au moins 10% de motifs 1,4 : 3,6-dianhydrohexitol (A) et étant exempt de motifs éthylène glycol et de motifs acide téréphtalique.\n<CLM>\1\tPolyester selon la revendication 1 présentant une température de transition vitreuse d'au moins 95 °C, de préférence d'au moins 100 °C, plus préférentiellement d'au moins 110 °C et plus préférentiellement encore d'au moins 120 °C.\n<CLM>\1\tPolyester selon l'une quelconque des revendications précédentes, dans lequel le 1,4 : 3,6-dianhydrohexitol (A) est l'isosorbide.\n<CLM>\1\tPolyester selon l'une quelconque des revendications 1 ou 2, dans lequel le diol alicyclique (B) est un diol choisi parmi le 1,4-cyclohexanedimethanol, le 1,2- cyclohexanedimethanol, le 1,3-cyclohexanedirnethanol ou un mélange de ces diols, préférentiellement le 1,4-cyclohexanedimethanol.\n<CLM>\1\tPolyester selon l'une quelconque des revendications précédentes, dans lequel le polyester comprend : une quantité molaire de motifs 1,4 : 3,6-dianhydrohexitol (A) allant de 5 à 45 % ; - une quantité molaire de motifs diol alicyclique (B) autre que les motifs 1,4 : 3,6- dianhydrohexitol (A) allant de 3 à 47 % ; une quantité molaire de motifs diacide carboxylique- (C) allant de 48 à 52%.\n<CLM>\1\tPolyester selon l'une des revendications précédentes, caractérisé en ce qu'il est amorphe. 3044666\n<CLM>\1\tPolyester selon l'une des revendications 1 à 5, caractérisé en ce qu'il est semi-cristallin.\n<CLM>\1\tProcédé de fabrication du polyester selon l'une des revendications précédentes, ledit procédé comprenant une étape d'introduction dans un réacteur de monomères comprenant au moins un 1,4 : 5 3,6-dianhydrohexitol (A), au moins un diol alicyclique (B) autre que les 1,4 : 3,6- dianhydrohexitols (A) et au moins un diacide (C) choisi parmi l'acide furane 2,5- dicarboxylique, l'acide 2,6-naphtalique et l'acide isophtalique, lesdits monomères étant exempts d'éthylène glycol et d'acide téréphtalique ; une étape d'introduction dans le réacteur d'un système catalytique ; 10 une étape de polymérisation desdits monomères pour former le-polyester, ladite étape consistant en ^ un premier stade d'oligomérisation pendant lequel le milieu réactionnel est d'abord agité sous atmosphère inerte à une température allant de 120 à 250°C, avantageusement de 125 à 210°C, plus avantageusement de 130 à 200°C, puis 15 porté à une température allant de 210 à 300°C, avantageusement allant de 220 à 280°C, plus avantageusement de 225 à 265°C ; ^ un second stade de condensation des oligomères pendant lequel les oligomères formés sont agités sous vide à une température allant de 240 à 320°C afin de former le polyester, avantageusement de 255 à 310°C, plus avantageusement 20 de 265 à 300cC ; et une étape de récupération du polyester.\n<CLM>\1\tProcédé selon la revendication 8, dans lequel le polyester est semi-cristallin et le procédé comprend une étape de post-condensation à l'état solide sous vide ou sous balayage d'un gaz inerte et à une température inférieure de 5 à 30 °C au point de fusion du 25 polyester.\n<CLM>\1\tPolyester susceptible d'être obtenu par le procédé selon la revendication 8 ou\n<CLM>\1\t11. Composition de polyester comprenant un polyester selon l'une des revendications 1 à 7 ou\n<CLM>\1\t3044666\n<CLM>\1\tUtilisation du polyester selon l'une des revendications 1 à 7 ou 10 ou d'une composition selon la revendication 11, dans le domaine de l'emballage ou dans le domaine des articles optiques.\n<CLM>\1\tArticle plastique comprenant un polyester selon l'une des revendications 1 à 7 ou 10 ou une composition selon la revendication 11.